(57)【要約】  本発明は、浮遊溶解炉の使用方法、浮遊溶解炉および精鉱バーナ(4)に関する。精鉱バーナ(4)は、第１のガス(5)を反応シャフト(2)に供給する第１のガス供給装置(12)、および第２のガス(16)を反応シャフト(2)に供給する第２のガス供給装置(18)を含んでいる。第１のガス供給装置(12)は、供給パイプ(7)の開口部(8)と同心状に配設された第１の環状放出口(14)を備え、第１の環状放出口(14)は供給パイプ(7)を取り囲んでいる。第２のガス供給装置(18)は、供給パイプ(7)の開口部(8)と同心状に配設された第２の環状放出口(17)を備え、第２の環状放出口(17)は、供給パイプ(7)開口部(14)を取り囲んでいる。【選択図】図２
2013508548.tif 000002
【特許請求の範囲】
【請求項１】
精鉱バーナ(4)を使用し、該精鉱バーナは、
細粒固形物(6)を反応シャフト(2)に供給する供給パイプ(7)を含み該供給パイプの開口部(8)が前記反応シャフト(2)内で開口している微細固形物供給装置(27)と、
前記供給パイプ(7)内に同心状に配設されて、該供給パイプの開口部(8)から前記反応シャフト(2)の内側へある長さだけ延伸している散布装置(9)とを含み、該散布装置は、該散布装置(9)を取り巻く散布ガス(11)を該散布装置(9)の周りを流動する微細固形物(6)の方へ送り込む散布ガス穴(10)を含み、
前記精鉱バーナはさらに、第１のガス(5)を前記反応シャフト(2)に供給する第１のガス供給装置(12)を含み、第１のガス供給装置(12)は、前記供給パイプ(7)を同心状に取り囲む第１の環状放出口(14)を介して前記反応シャフト(2)内で開口し、該第１の環状放出口(14)から放出される第１のガス(5)を、前記供給パイプ(7)の中央部から放出されて散布ガス(11)によって横方向へ誘導される微細固形物(6)と混合させ、さらに、
微細固形物(6)を前記精鉱バーナの供給パイプの開口部(8)から前記反応シャフト(2)に供給し、
散布ガス(11)を前記精鉱バーナの散布装置(9)の散布ガス穴(10)から前記反応シャフト(2)に投入して、散布ガス(11)を該散布装置(9)の周りを流動する微細固形物(6)の方へ誘導し、
第１のガス(5)を前記精鉱バーナの第１のガス供給装置(12)の第１の環状放出口(14)から前記反応シャフト(2)に投入して、第１のガス(5)を、前記供給パイプ(7)の中央部から放出されて散布ガス(11)によって横方向へ誘導される微細固形物(6)と混合させることを含む、反応シャフト(2)を備えた浮遊溶解炉(1)の使用方法において、
該方法は、第２のガス供給装置(18)を含む精鉱バーナ(4)を使用し、第２のガス供給装置は第２の環状放出口(17)を備え、第２の環状放出口は、前記精鉱バーナの第１のガス供給装置(12)の第１の環状放出口(14)と同軸であって、前記浮遊溶解炉(1)の反応シャフト(2)内で開口し、
第２のガス供給装置(18)の第２の環状放出口(17)を介して第２のガス(16)を前記反応シャフト(2)に供給することを特徴とする浮遊溶解炉の使用方法。
【請求項２】
請求項１に記載の方法において、第１のガス(5)として工業用酸素を使用することを特徴とする方法。
【請求項３】
請求項１または２に記載の方法において、第１のガス(5)として空気を使用することを特徴とする方法。
【請求項４】
請求項１ないし３のいずれかに記載の方法において、第２のガス(16)を第２のガス供給装置(18)の第２の環状放出口(17)から前記反応シャフト(2)に供給する前に、精鉱粒子(22)を第２のガス(16)に添加することを特徴とする方法。
【請求項５】
請求項１ないし４のいずれかに記載の方法において、第１のガス(5)を第１のガス供給装置(12)の第１の環状放出口(14)から前記反応シャフト(2)に供給する前に、液体冷却剤(25)を噴霧して第１のガス(5)に添加することを特徴とする方法。
【請求項６】
請求項１ないし５のいずれかに記載の方法において、第２のガス(16)を第２のガス供給装置(18)の第２の環状放出口(17)から前記反応シャフト(2)に供給する前に、液体冷却剤(25)を噴霧して第２のガス(16)に添加することを特徴とする方法。
【請求項７】
請求項１ないし６のいずれかに記載の方法において、第１のガス(5)を第１のガス供給装置(12)の第１の環状放出口(14)から前記反応シャフト(2)に供給する前に、第１のガス(5)を旋流させることを特徴とする方法。
【請求項８】
請求項１ないし７のいずれかに記載の方法において、第２のガス(16)を第２のガス供給装置(18)の第２の環状放出口(17)から前記反応シャフト(2)に供給する前に、第２のガス(16)を旋流させることを特徴とする方法。
【請求項９】
請求項１ないし８のいずれかに記載の方法において、第２のガス(16)は、第２のガス供給装置(18)の第２の環状放出口(17)から10〜200m/sの速度で前記反応シャフト(2)に供給することを特徴とする方法。
【請求項１０】
請求項１ないし９のいずれかに記載の方法において、第１のガス(5)および第２のガス(16)は組成が異なることを特徴とする方法。
【請求項１１】
請求項１ないし10のいずれかに記載の方法において、第１のガス供給装置(12)は第１の供給源(28)から供給を受け、第２のガス供給装置(18)は第１の供給源(28)とは別の第２の供給源(29)から供給を受けることを特徴とする方法。
【請求項１２】
請求項１ないし11のいずれかに記載の方法において、第２の環状放出口(17)を有する第２のガス供給装置(18)を備え、第２の環状放出口は第１の環状放出口(14)と前記供給パイプの開口部(8)との間に配設されている精鉱バーナ(4)を使用することを特徴とする方法。
【請求項１３】
請求項１ないし12のいずれかに記載の方法において、第２の環状放出口(17)を有する第２のガス供給装置(18)を備え、第２の環状放出口が第１の環状放出口(14)を取り囲んでいる精鉱バーナ(4)を使用することを特徴とする方法。
【請求項１４】
請求項１ないし13のいずれかに記載の方法において、第２の環状放出口(17)を有する第２のガス供給装置(18)を備え、第２の環状放出口は前記微細固形物供給装置(27)の供給パイプ(7)の内側に配設されている精鉱バーナ(4)を使用することを特徴とする方法。
【請求項１５】
請求項１ないし14のいずれかに記載の方法において、前記微細固形物供給装置(27)の供給パイプ(7)の内側に配設された第２の環状放出口(17)を有する第２のガス供給装置(18)を備え、第２の環状放出口(17)は前記散布装置(9)を取り囲む一方で前記散布装置(9)によって制限を受ける精鉱バーナ(4)を使用することを特徴とする方法。
【請求項１６】
請求項１ないし14のいずれかに記載の方法において、第２のガス(16)として酸素、工業用酸素または酸素富化空気を使用することを特徴とする方法。
【請求項１７】
反応シャフト(2)、アップテーク(3)、下層炉(20)および精鉱バーナ(4)を含み、該精鉱バーナ(4)は、
細粒固形物(6)を前記反応シャフト(2)に供給する供給パイプ(7)を含み該供給パイプの開口部(8)が前記反応シャフト(2)内で開口している微細固形物供給装置(27)と、
前記供給パイプ(7)内に同心状に配設されて、該供給パイプの開口部(8)から前記反応シャフト(2)の内側へある長さだけ延伸している散布装置(9)とを含み、該散布装置は、該散布装置(9)を取り巻く散布ガス(11)を該散布装置(9)の周りを流動する微細固形物(6)の方へ送り込む散布ガス穴(10)を含み、
前記精鉱バーナはさらに、第１のガス(5)を前記反応シャフト(2)に供給する第１のガス供給装置(12)を含み、第１のガス供給装置(12)は、前記供給パイプ(7)を同心状に取り囲む第１の環状放出口(14)を介して前記反応シャフト(2)内で開口し、該第１の環状放出口(14)から放出される第１のガス(5)を、前記供給パイプ(7)の中央部から放出されて散布ガス(11)によって横方向へ誘導される微細固形物(6)と混合させる浮遊溶解炉(1)において、
前記精鉱バーナ(4)は、第２のガス(16)を前記反応シャフト(2)に供給する第２のガス供給装置(18)を含み、第２のガス供給装置(18)は第２の環状放出口(17)を備え、第２の環状放出口は、前記精鉱バーナの第１のガス供給装置(12)の第１の環状放出口(14)と同軸であって、該浮遊溶解炉(1)の反応シャフト(2)内で開口し、第２のガス(16)を該反応シャフト(2)に投入することを特徴とする浮遊溶解炉。
【請求項１８】
請求項17に記載の浮遊溶解炉において、第１のガス供給装置(12)は、第１のガス(5)として工業用酸素を第１の環状放出口(15)から供給するよう構成されていることを特徴とする浮遊溶解炉。
【請求項１９】
請求項17または18に記載の浮遊溶解炉において、第１のガス供給装置(12)は、第１のガス(5)として空気を第１の環状放出口(14)から供給するよう構成されていることを特徴とする浮遊溶解炉。
【請求項２０】
請求項17ないし19のいずれかに記載の浮遊溶解炉において、該溶解炉は精鉱粒子用の供給手段(24)を含み、第２のガス(16)を第２のガス供給装置(18)の第２の環状放出口(17)から前記反応シャフト(2)に供給する前に、精鉱粒子を第２のガス(16)と混合させることを特徴とする浮遊溶解炉。
【請求項２１】
請求項17ないし20のいずれかに記載の浮遊溶解炉において、該溶解炉は液体冷却剤用の供給機構(23)を含み、第１のガス(5)を第１のガス供給装置(12)の第１の環状放出口(14)から前記反応シャフト(2)に供給する前に、液体冷却剤(25)を噴霧して第１のガス(5)と混合させることを特徴とする浮遊溶解炉。
【請求項２２】
請求項17ないし21のいずれかに記載の浮遊溶解炉において、該溶解炉は液体冷却剤用の供給機構(23)を含み、第２のガス(16)を第２のガス供給装置(18)の第２の環状放出口(17)から前記反応シャフト(2)に供給する前に、液体冷却剤(25)を噴霧して第２のガス(16)と混合させることを特徴とする浮遊溶解炉。
【請求項２３】
請求項17ないし22のいずれかに記載の浮遊溶解炉において、該溶解炉は、第１のガス(5)を第１のガス供給装置(12)の第１の環状放出口(14)から前記反応シャフト(2)に供給する前に、第１のガス(5)を旋流させる旋流手段(19)を含むことを特徴とする浮遊溶解炉。
【請求項２４】
請求項17ないし23のいずれかに記載の浮遊溶解炉において、該溶解炉は、第２のガス(16)を第２のガス供給装置(18)の第２の環状放出口(17)から前記反応シャフト(2)に供給する前に、第２のガス(16)を旋流させる旋流手段(19)を含むことを特徴とする浮遊溶解炉。
【請求項２５】
請求項17ないし24のいずれかに記載の浮遊溶解炉において、該溶解炉は、第２のガス(16)を第２のガス供給装置(18)の第２の環状放出口(17)から10〜200m/sの速度で前記反応シャフト(2)に供給する手段を含むことを特徴とする浮遊溶解炉。
【請求項２６】
請求項17ないし25のいずれかに記載の浮遊溶解炉において、該溶解炉は、
第１のガス供給装置(12)に供給を行う第１の供給源(28)と、
第２のガス供給装置(18)に供給を行う第２の供給源(29)とを含み、第２の供給源(29)は第１の供給源(28)とは別であることを特徴とする浮遊溶解炉。
【請求項２７】
請求項17ないし26のいずれかに記載の浮遊溶解炉において、前記精鉱バーナ(4)は、第２の環状放出口(17)を有する第２のガス供給装置(18)を含み、第２の環状放出口は第１の環状放出口(14)と前記供給パイプの開口部(8)との間に配設されていることを特徴とする浮遊溶解炉。
【請求項２８】
請求項17ないし27のいずれかに記載の浮遊溶解炉において、前記精鉱バーナ(4)は、第２の環状放出口(17)を有する第２のガス供給装置(18)を含み、第２の環状放出口は第１の環状放出口(14)を取り囲んでいることを特徴とする浮遊溶解炉。
【請求項２９】
請求項17ないし28のいずれかに記載の浮遊溶解炉において、前記精鉱バーナ(4)は、第２の環状放出口(17)を有する第２のガス供給装置(18)を含み、第２の環状放出口は前記微細固形物供給装置(27)の供給パイプ(7)の内側に配設されていることを特徴とする浮遊溶解炉。
【請求項３０】
請求項29に記載の浮遊溶解炉において、第２の環状放出口(17)は前記散布装置(9)を取り囲み、その一方で該散布装置(9)によって制限を受けることを特徴とする浮遊溶解炉。
【請求項３１】
細粒固形物(6)を反応シャフト(2)に供給する供給パイプ(7)を備えた微細固形物供給装置(27)と、
前記供給パイプ(7)の内側に同心状に配設されて、該供給パイプの開口部(8)からある長さだけ延伸している散布装置(9)とを含み、該散布装置は、該散布装置(9)を取り巻く散布ガス(11)を該散布装置(9)の周りで流動する微細固形物(6)の方へ送る散布ガス穴(10)を備え、さらに、
第１のガス(5)を前記反応シャフト(2)に供給する第１のガス供給装置(12)を含み、第１のガス供給装置(12)は、前記供給パイプ(7)を同心状に取り囲む第１の環状放出口(14)を介して開口し、該第１の環状放出口(14)から放出される第１のガス(5)を、前記供給パイプ(7)の中央部から放出されて散布ガス(11)によって横方向に誘導される微細固形物(6)と混合させる、細粒固形物(6)およびガスを浮遊溶解炉(1)の反応シャフト(2)に供給する精鉱バーナ(4)において、
該精鉱バーナ(4)は、第２のガス(16)を前記反応シャフト(2)に供給する第２のガス供給装置(18)を含み、第２のガス供給装置(18)は前記精鉱バーナの第１のガス供給装置(12)の第１の環状放出口(14)と同軸である第２の環状放出口(17)を備え、第２のガス(16)を前記反応シャフト(2)に供給することを特徴とする精鉱バーナ。
【請求項３２】
請求項31に記載の精鉱バーナにおいて、第１のガス供給装置(12)は、工業用酸素を第１のガス(5)として第１の環状放出口(15)から供給するよう構成されていることを特徴とする精鉱バーナ。
【請求項３３】
請求項31または32に記載の精鉱バーナにおいて、第１のガス供給装置(12)は、空気を第１のガス(5)として第１の環状放出口(14)から供給するよう構成されていることを特徴とする精鉱バーナ。
【請求項３４】
請求項31ないし33のいずれかに記載の精鉱バーナにおいて、該精鉱バーナは精鉱粒子用の供給手段(24)を含み、第２のガス(16)を第２のガス供給装置(18)の第２の環状放出口(17)から供給する前に、精鉱粒子を第２のガス(16)と混合させることを特徴とする精鉱バーナ。
【請求項３５】
請求項31ないし34のいずれかに記載の精鉱バーナにおいて、該精鉱バーナは液体冷却剤用の供給機構(23)を含み、第１のガス(5)を第１のガス供給装置(12)の第１の環状放出口(14)から供給する前に、液体冷却剤(25)を噴霧して第１のガス(5)と混合させることを特徴とする精鉱バーナ。
【請求項３６】
請求項31ないし35のいずれかに記載の精鉱バーナにおいて、該精鉱バーナは液体冷却剤用の供給機構(23)を含み、第２のガス(16)を第２のガス供給装置(18)の第２の環状放出口(17)から供給する前に、液体冷却剤(25)を噴霧して第２のガス(16)と混合させることを特徴とする精鉱バーナ。
【請求項３７】
請求項31ないし36のいずれかに記載の精鉱バーナにおいて、該精鉱バーナは旋流手段(19)を含み、第１のガス(5)を第１のガス供給装置(12)の第１の環状放出口(14)から供給する前に、第１のガス(5)を旋流させることを特徴とする精鉱バーナ。
【請求項３８】
請求項31ないし37のいずれかに記載の精鉱バーナにおいて、該精鉱バーナは旋流手段(19)を含み、第２のガス(16)を第２のガス供給装置(18)の第２の環状放出口(17)から供給する前に、第２のガス(16)を旋流させることを特徴とする精鉱バーナ。
【請求項３９】
請求項31ないし38のいずれかに記載の精鉱バーナにおいて、該精鉱バーナは、第２のガス(16)を第２のガス供給装置(18)の第２の環状放出口(17)から10〜200m/sの速度で供給する手段を含むことを特徴とする精鉱バーナ。
【請求項４０】
請求項31ないし39のいずれかに記載の精鉱バーナにおいて、該精鉱バーナは、
第１の供給源(28)を第１のガス供給装置(12)に接続する第１の接続手段(30)と、
第２の供給源(29)を第２のガス供給装置(18)に接続する第２の接続手段(31)とを含み、第２の供給源(29)は第１の供給源(28)とは別であることを特徴とする精鉱バーナ。
【請求項４１】
請求項31ないし40のいずれかに記載の精鉱バーナにおいて、該精鉱バーナ(4)は第２の環状放出口(17)を有する第２のガス供給装置(18)を含み、第２の環状放出口は第１の環状放出口(14)と前記供給パイプの開口部(8)との間に配設されていることを特徴とする精鉱バーナ。
【請求項４２】
請求項31ないし40のいずれかに記載の精鉱バーナにおいて、該精鉱バーナ(4)は第２の環状放出口(17)を有する第２のガス供給装置(18)を含み、第２の環状放出口は第１の環状放出口(14)を取り囲んでいることを特徴とする精鉱バーナ。
【請求項４３】
請求項31ないし42のいずれかに記載の精鉱バーナにおいて、該精鉱バーナ(4)は第２の環状放出口(17)を有する第２のガス供給装置(18)を含み、第２の環状放出口は前記微細固形物供給装置(27)の供給パイプ(7)の内側に配設されていることを特徴とする精鉱バーナ。
【請求項４４】
請求項43に記載の精鉱バーナにおいて、第２の環状放出口(17)は前記散布装置(9)を取り囲み、その一方で該散布装置(9)によって制限を受けることを特徴とする精鉱バーナ。
【請求項４５】
窒素酸化物の発生を減らす、請求項２もしくは３に記載の方法、または請求項18もしくは19に記載の浮遊溶解炉、または請求項32もしくは33に記載の精鉱バーナの使用。
【請求項４６】
反応シャフト(2)における精鉱の発火を向上させる、請求項２に記載の方法、または請求項18に記載の浮遊溶解炉、または請求項32に記載の精鉱バーナの使用。
【請求項４７】
第１の精鉱粒子群および第２の精鉱粒子群を浮遊溶解炉(1)の反応シャフト(2)に供給し、第１の精鉱粒子群の精鉱粒子が第２の精鉱粒子群の精鉱粒子より小さい、請求項４に記載の方法、または請求項29に記載の浮遊溶解炉、または請求項34に記載の精鉱バーナの使用において、
第１の精鉱粒子群は第２のガス(16)と混合させて、第２のガス供給装置(18)の第２の環状放出口(17)から前記反応シャフト(2)に供給し、
第２の精鉱粒子群は、前記供給パイプ(7)の開口部(8)から前記反応シャフト(2)に供給することを特徴とする使用。
【請求項４８】
浮遊溶解炉の反応シャフトの温度を調節する、請求項５または６に記載の方法、または請求項21もしくは22に記載の浮遊溶解炉、または請求項35もしくは36に記載の精鉱バーナの使用。
【請求項４９】
浮遊溶解炉の反応シャフト(2)内の残留酸素を削減する、請求項７もしくは８に記載の方法、または請求項23もしくは24に記載の浮遊溶解炉、または請求項37もしくは38に記載の精鉱バーナの使用。
【請求項５０】
浮遊溶解炉の反応シャフト内のフライアッシュの量およびバーナ副産物を削減する、請求項９に記載の方法、または請求項25に記載の浮遊溶解炉、または請求項39に記載の精鉱バーナの使用。
【請求項５１】
酸素と細粒固形物(6)の混合を向上させる、請求項16に記載の方法、または請求項39もしくは30に記載の浮遊溶解炉、または請求項43もしくは44に記載の精鉱バーナの使用において、第２のガス(16)として酸素または酸素富化空気を使用することを特徴とする使用。
【発明の詳細な説明】
【発明の背景】
【０００１】
本発明は、請求項１の前段に記載の浮遊溶解炉の使用方法を対象とする。
【０００２】
本発明は、請求項17の前段に記載の浮遊溶解炉を他の対象とする。
【０００３】
本発明は、請求項31の前段に記載の精鉱バーナを他の対象とする。
【０００４】
また本発明は、本方法、浮遊溶解炉および精鉱バーナを様々に使用して、様々なタイプの浮遊溶解炉における処理問題を解決し、および／または処理の有効性を向上させることにも関する。
【０００５】
本発明は、フラッシュ・スメルティング炉などの浮遊溶解炉で実行される方法、およびフラッシュ・スメルティング炉などの浮遊溶解炉に関するものである。
【０００６】
フラッシュ・スメルティング炉は３つの主要部分で構成されている。すなわち、反応シャフト、下層炉および凸状シャフトから成る。フラッシュ製錬処理では、反応シャフト上部の精鉱バーナを使用して、硫化精鉱、スラグ形成剤および別の粉状構成材料を含む粉状固形物を反応ガスと混合させる。反応ガスは、空気、酸素または酸素富化空気でよい。精鉱バーナは、細粒固形物を反応シャフトに供給する供給パイプを備え、供給パイプの開口部は反応シャフト内に開口している。精鉱バーナはさらに散布装置を備えている。散布装置は、供給パイプの内側に同心状に配設され、供給パイプの開口部から反応シャフトの内側へある程度延伸している。散布装置は、散布装置の周りを流動する微細固形物の方へ散布ガスを送り出す散布ガス穴を含んでいる。精鉱バーナはまた、反応ガスを反応シャフトに供給するガス供給装置を備え、ガス供給装置は環状放出口を介して反応シャフト内部で開口している。環状放出口は供給パイプを同心状に取り囲んで、放出口から放出される反応ガスを、供給パイプの中央部から放出されて散布ガスによって横方向へ誘導される微細固形物と混合する。
【０００７】
フラッシュ製錬方法は、微細固形物を反応シャフトに精鉱バーナの供給パイプの開口部から反応シャフトに供給する段階を含む。フラッシュ製錬方法はさらに、散布ガスを精鉱バーナの散布装置の散布ガス穴から反応シャフト内に供給して散布ガスを散布装置の周りを流動する微細固形物の方へ送る段階と、反応ガスを精鉱バーナのガス供給装置の環状放出口から反応シャフト内に供給して、反応ガスを、供給パイプの中央部から放出されて散布ガスによって横方向へ誘導された微細固形物に混合させる段階とを含む。
【０００８】
たいていの場合、反応シャフトに投入される混合物の構成材料である粉末状固形物と反応ガスが互いに反応するのであれば、溶解に必要なエネルギーは混合物自体から得る。しかしながら、原料のなかには、反応が起きた際に十分なエネルギーを発生しないうえ、十分に溶解させるには燃料ガスも反応シャフトに供給して溶解用のエネルギーを発生させなければならないものもある。
【０００９】
米国特許公報第５の,362,032号に精鉱バーナが提示されている。
【発明の簡単な説明】
【００１０】
本発明は、浮遊溶解炉の使用方法、浮遊溶解炉および精鉱バーナを供することを目的とし、これらは、フラッシュ・スメルティング処理などの浮遊製錬処理における種々の問題を解決し、および／またはフラッシュ・スメルティング処理などの浮遊製錬処理の向上に利用可能である。
【００１１】
本発明の目的は、独立請求項１に記載の浮遊溶解炉の使用方法によって達成される。
【００１２】
本発明に係る方法の好適な実施形態を従属請求項２ないし16に開示する。
【００１３】
また本発明は、独立請求項17に記載の浮遊溶解炉を対象とする。
【００１４】
本発明に係る浮遊溶解炉の好適な実施形態を従属請求項18ないし30に開示する。
【００１５】
本発明はさらに、独立請求項31に記載の精鉱バーナを対象とする。
【００１６】
本発明に係る精鉱バーナの好適な実施形態を従属請求項32ないし44に開示する。
【００１７】
本発明の対象には、請求項45ないし51に記載の方法、浮遊溶解炉および精鉱バーナの使用も含まれる。
【００１８】
本発明に係る浮遊溶解炉の使用方法は、次の事実に基づくものである。すなわち、本方法は、第１のガスを浮遊溶解炉の反応シャフトに供給する第１のガス供給装置と第２のガスを浮遊溶解炉の反応シャフトに供給する第２のガス供給装置とを備える精鉱バーナを使用し、第１のガス供給装置は、浮遊溶解炉の反応シャフト内で開口し供給パイプの開口部と同心状に配設されて供給パイプを取り囲む第１の環状放出口を備え、第２のガス供給装置は、浮遊溶解炉の反応シャフト内で開口し供給パイプの開口部と同心状に配設されて供給パイプを取り囲む第２の環状放出口を備えている。
【００１９】
これに対応して、本発明に係る浮遊溶解炉は、第１のガスを浮遊溶解炉の反応シャフトに供給する第１のガス供給装置と第２のガスを浮遊溶解炉の反応シャフトに供給する第２のガス供給装置とを備える精鉱バーナを含み、第１のガス供給装置は、浮遊溶解炉の反応シャフト内で開口し供給パイプの開口部と同心状に配設されて供給パイプを取り囲む第１の環状放出口を備え、第２のガス供給装置は、浮遊溶解炉の反応シャフト内で開口し供給パイプの開口部と同心状に配設されて供給パイプを取り囲む第２の環状放出口を備えている。
【００２０】
本発明に係る方式では、上述の第１のガスを浮遊溶解炉の反応シャフトに供給する第１のガス供給装置と上述の第２のガスを浮遊溶解炉の反応シャフトに供給する第２のガス供給装置とを備えた精鉱バーナを使用しているため、本発明に係る方法において同一の精鉱バーナを使用して、種々のガスを精鉱バーナのいろいろな場所に投入でき、また、様々な物質、流体および／もしくは流体混合物をガスと混ぜ合わせることで、様々な処理上の問題を解決でき、ならびに／または浮遊溶解炉の浮遊製錬処理を向上させることができる。それに加えて、あるいはそれに代わって、第１のガスおよび第２のガスの流動、例えば流速、流動パターンおよび／または流量などが互に関係なく制御可能となる。
【図面の簡単な説明】
【００２１】
次に、本発明の好適な実施形態について添付図面を参照しながら詳細に述べる。
【図１】本発明に係る浮遊溶解炉の好適な一実施形態を示す図である。
【図２】本発明に係る浮遊溶解炉において使用可能な精鉱バーナを示す図である。
【図３】本発明に係る方法および浮遊溶解炉の第３の実施形態において使用可能な第２の精鉱バーナを示す図である。
【図４】本発明に係る方法および浮遊溶解炉の第４の実施形態において使用可能な第３の精鉱バーナを示す図である。
【図５】本発明に係る方法および浮遊溶解炉の第５の実施形態において使用可能な第４の精鉱バーナを示す図である。
【図６】本発明に係る方法および浮遊溶解炉の第５の実施形態において使用可能な第５の精鉱バーナを示す図である。
【図７】本発明に係る方法および浮遊溶解炉の第５の実施形態において使用可能な第６の精鉱バーナを示す図である。
【図８】本発明に係る浮遊溶解炉の第２の好適な実施形態を示す図である。
【発明の詳細な説明】
【００２２】
第一に、本発明は浮遊溶解炉1の使用方法を対象とする。
【００２３】
図１に示す浮遊溶解炉1は、反応シャフト2、凸状シャフト3および下層炉20を含んでいる。
【００２４】
本方法では、微細固形物供給装置27を含む精鉱バーナ4を使用し、微細固形物供給装置は、細粒固形物6を反応シャフト2に供給する供給パイプ7を備え、供給パイプの開口部8は反応シャフト2内で開口している。微細固形物は、例えばニッケル精鉱または銅精鉱、スラグ形成剤および／またはフライアッシュを含むものでよい。
【００２５】
本方法で使用する精鉱バーナ4はさらに、供給パイプ7の内側に同心状に配設されて供給パイプの開口部8から反応シャフト2の内側へある長さだけ延伸した散布装置9を含んでいる。散布装置9は、散布装置9を取り巻く散布ガス11を、散布装置9の周りを流動する微細固形物6の方へ送り込む散布ガス穴10を備えている。
【００２６】
本方法で使用する精鉱バーナ4はさらに、第１のガス5を反応シャフト2に供給する第１のガス供給装置12を含んでいる。第１のガス供給装置12は第１の環状放出口14を介して反応シャフト2内で開口し、環状放出口は供給パイプ7を同心状に取り囲み、上記第１の環状放出口14から放出される第１のガス5を、供給パイプ7の中央部から放出され散布ガス11によって横方向へ誘導される微細固形物6と混合させる。
【００２７】
本方法で使用する精鉱バーナ4はさらに、第２のガス16を反応シャフト2に供給する第２のガス供給装置18を含み、第２のガス供給装置は、精鉱バーナの第１のガス供給装置12の第１の環状放出口14と同軸で浮遊溶解炉の反応シャフト2中で開口している第２の環状放出口17を備えている。
【００２８】
本方法は、反応シャフト2において、微細固形物6を精鉱バーナの供給パイプの開口部8から反応シャフト2に供給する段階を含む。
【００２９】
本方法は、散布ガス11を精鉱バーナの散布装置9の散布ガス穴10から反応シャフト2に供給して、散布ガス11を散布装置9の周りを流動する微細固形物6の方へ誘導する段階を含む。
【００３０】
本方法は、第１のガス5を精鉱バーナの第１のガス供給装置12の第１の環状放出口14から反応シャフト2に供給して、第１のガス5を、供給パイプ7の開口部8の中央部から放出され散布ガス11によって横方向へ誘導される微細固形物6と混合する段階を含む。
【００３１】
本方法は、第２のガス16を第２のガス供給装置18の第２の環状放出口17から反応シャフト2に供給する段階を含む。本方法は、第２のガス16を第２のガス供給装置18の第２の環状放出口17から供給する前に、精鉱粒子22を第２のガス16に添加する段階を含んでいてもよい。
【００３２】
本方法は、第１のガス5を第１のガス供給装置12の第１の環状放出口14から反応シャフト2に供給する前に、液体冷却剤25を噴霧して第１のガス5に加える段階を含んでいてもよい。
【００３３】
本方法は、第２のガス16を第２のガス供給装置18の第２の環状放出口17から反応シャフト2に供給する前に、液体冷却剤25を噴霧して第２のガス16に加える段階を含んでいてもよい。
【００３４】
本方法は、第１のガス5を第１のガス供給装置12の第１の環状放出口14から供給する前に、第１のガス5を旋流させる段階を含んでいてもよい。
【００３５】
本方法は、第２のガス16を第２のガス供給装置18の第２の環状放出口17から供給する前に、第２のガス16を旋流させる段階を含んでいてもよい。
【００３６】
本方法において、第１のガス5および第２のガス16の組成は異なっていてもよい。
【００３７】
本方法において、第１のガス供給装置12は、必須ではないが好ましくは、第１の供給源28から供給を受け、第２のガス供給装置18は、必須ではないが好ましくは、図８に示すように、第１の供給源28とは別の第２の供給源29から供給を受ける。
【００３８】
本方法では、図６に示すように、第１の環状放出口14と供給パイプの放出口8との間に配設された第２の環状放出口17を有する第２のガス供給装置18を含むような精鉱バーナを使用してもよい。
【００３９】
本方法では、図２ないし図６に示すように、第１の環状放出口14を囲繞する第２の環状放出口17を有する第２のガス供給装置18を含むような精鉱バーナ4を使用してもよい。
【００４０】
本方法では、図７に示すように、第２の環状放出口17が微細固形物供給装置27の供給パイプ7の内側に位置する第２のガス供給装置18を含むような精鉱バーナ4を使用してもよい。
【００４１】
本方法では、図７に示すように、第２の環状放出口17が微細固形物供給装置27の供給パイプ7の内側に位置し、第２の環状放出口17が散布装置9を取り囲む一方で、散布装置9によって制限された第２のガス供給装置18を含むような精鉱バーナ4を使用してもよい。
【００４２】
本発明は他に、反応シャフト2、アップテーク3、下層炉20および精鉱バーナ4を備える浮遊溶解炉1を対象とする。
【００４３】
浮遊溶解炉の精鉱バーナ4は、微細固形物6を反応シャフト2に供給する供給パイプ7を備えた微細固形物供給創始27を含み、供給パイプの開口部8は反応シャフト2内に開口している。微細固形物は、例えばニッケル精鉱または銅精鉱、スラグ形成剤および／またはフライアッシュを含んでいてもよい。
【００４４】
また、浮遊溶解炉の精鉱バーナ4は、供給パイプ7の内側に同心状に配設されて供給パイプの開口部8を介して反応シャフト2の内部にある程度延伸している散布装置9を含んでいる。散布装置9は、散布装置9を取り巻く散布ガス11を散布装置9の周りを流動する微細固形物6の方へ誘導する散布ガス穴10を備えている。
【００４５】
さらに、浮遊溶解炉の精鉱バーナ4は、第１のガス5を反応シャフト2に供給する第１のガス供給装置12を含んでいる。第１のガス供給装置12は、供給パイプ7を同心状に取り囲む第１の環状放出口14を介して反応シャフト2中に開口し、上記第１の環状放出口14から放出される第１のガス5を、供給パイプ7の中央部から放出されて散布ガス11によって横方向に誘導される微細固形物と混合させる。
【００４６】
浮遊溶解炉の精鉱バーナ4はさらに、第２のガス16を反応シャフト2に供給する第２のガス供給装置18を含んでいる。第２のガス供給装置18は第２の環状放出口17を含み、第２の環状放出口は精鉱バーナの第１のガス供給装置12の第１の環状放出口14と同軸であり、浮遊溶解炉1の反応シャフト2中に開口して第２のガス16を反応シャフト2に供給する。本発明はこの他に、細粒固形物6およびガスを浮遊溶解炉1の反応シャフト2に供給する精鉱バーナ4を対象とする。
【００４７】
精鉱バーナ4は、細粒固形物6を反応シャフト2に供給する供給パイプ7を備えた微細固形物供給装置27を含んでいる。
【００４８】
また、精鉱バーナ4は散布装置9も含み、散布装置は供給パイプ7の内側に同心状に配設され、供給パイプの開口部8から反応シャフト2の内側へある程度延伸して、散布装置9を取り巻く散布ガス11を、散布装置9の周りを流動する微細固形物の方へ誘導する散布ガス穴10を備えている。
【００４９】
精鉱バーナ4はさらに、第１のガス5を反応シャフト2に供給する第１のガス供給装置12を含み、第１のガス供給装置12は供給パイプ7を同心状に取り囲む第１の環状放出口14を介して開口し、当該第１の環状放出口14から放出される第１のガスを、供給パイプ7の中央部から放出されて散布ガス11によって横方向へ誘導される微細固形物6と混合させる。
【００５０】
精鉱バーナ4は、第２のガス16を反応シャフト2に供給する第２のガス供給装置18も含み、第２のガス供給装置18は第２の環状放出口17を備え、第２の環状放出口は精鉱バーナの第１のガス供給装置12の第１の環状放出口14と同軸であって、第２のガス16を反応シャフト2に供給するものである。
【００５１】
精鉱バーナは、第２のガス16を第２のガス供給装置18の第２の環状放出口17から反応シャフト2に供給する前に、精鉱粒子を第２のガス16と混合させる精鉱粒子の供給手段24を含んでいてもよい。
【００５２】
精鉱バーナは、第１のガス5を第１のガス供給装置12の第１の環状放出口14から反応シャフト2に供給する前に、液体冷却剤25を噴霧して第１のガス5と混合させる液体冷却剤の供給機構23を含んでいてもよい。
【００５３】
精鉱バーナは、第２のガス16を第２のガス供給装置18の第２の環状放出口17から反応シャフト2に供給する前に、液体冷却剤25を噴霧して第２のガス16と混合させる液体冷却剤の供給機構23を含んでいてもよい。
【００５４】
精鉱バーナは、第１のガス5を第１のガス供給装置12の第１の環状放出口14から反応シャフト2に供給する前に、第１のガス5を旋流させる旋流手段19を含んでいてもよい。
【００５５】
精鉱バーナは、第２のガス16を第２のガス供給装置18の第２の環状放出口17から反応シャフト2に供給する前に、第２のガス16を旋流させる旋流手段19を含んでいてもよい。
【００５６】
精鉱バーナは、第１の供給源28を第１のガス供給装置12に接続する第１の接続手段30と、第２の供給源29を第２のガス供給装置18に接続する第２の接続手段31とを含んでいてもよく、その場合、第２の供給源29は第１の供給源28とは別個である。
【００５７】
精鉱バーナは、第２の環状放出口17を有する第２のガス供給装置18を含んでいてもよく、第２の環状放出口は、図６に示すように、第１の環状放出口14と供給パイプの開口部8との間に位置する。
【００５８】
精鉱バーナは、第２の環状放出口17を有する第２のガス供給装置18を含んでいてもよく、第２の環状放出口は、図２ないし図５に示すように、第１の環状放出口14を取り囲んでいる。
【００５９】
精鉱バーナは、第２の環状放出口17を有する第２のガス供給装置18を含んでいてもよく、第２の環状放出口は、図７に示すように、微細固形物供給装置27の供給パイプ7の内側に位置する。
【００６０】
精鉱バーナは、第２の環状放出口17を有する第２のガス供給装置18を含んでいてもよく、第２の環状放出口は、図７に示すように、微細固形物供給装置27の供給パイプ7の内側に位置して、第２の環状放出口17は散布装置9を取り囲むとともに散布装置9によって制限されている。
【００６１】
本発明に係る方法、浮遊溶解炉および精鉱バーナを使用して、いろいろなタイプの浮遊溶解炉における処理問題を解消し、および／または浮遊製錬処理を向上させることができる。以下に、７つの異なった処理問題とその解決策を７つの異なった実施態様として開示する。
【００６２】
第１の実施形態：  窒素酸化物発生の減少
本方法の第１の実施形態、浮遊溶解炉の第１の実施形態および精鉱バーナの第１の実施形態は、浮遊製錬処理で発生する窒素酸化物の削減に関する。
【００６３】
窒素酸化物すなわちNOx排出物は、あらゆる種類の燃焼処理において問題を生じさせるものであり、自溶炉製錬では、硫酸工場で生成された酸の中に溶け込むと、例えば紙の漂白処理において紙に赤い斑点を発生させるという問題が起きる。窒素酸化物発生の主な発生メカニズムは、いわゆる熱NOx反応における窒素と酸素の化合と関係がある。精鉱粒子が燃焼し始めると、十分な酸素が存在し、且つ粒子が冷却要素に囲まれていなければ、粒子はすぐに2000℃超の最大温度に達するであろう。
【００６４】
本方法の第１の実施形態では、第１のガス5として工業用酸素(O2)を使用し、工業用酸素は、精鉱バーナ4の第１のガス供給装置12の第１の環状放出口14を通じて浮遊溶解炉1の反応シャフト2に供給する。
【００６５】
これに対応して、浮遊溶解炉の第１の実施形態において、精鉱バーナ4の第１のガス供給装置12は、工業用酸素を第１のガス5として第１の環状放出口14から浮遊溶解炉1の反応シャフト2に供給するよう構成されている。
【００６６】
また別の方法として、本方法の第１の実施形態では、空気を第１のガス5として使用してもよく、空気を、精鉱バーナ4の第１のガス供給装置12の第１の環状放出口14を介して浮遊溶解炉1の反応シャフト2に供給する。
【００６７】
これに応じて、浮遊溶解炉および精鉱バーナの第１の実施形態におけるこの代替法では、精鉱バーナ4の第１のガス供給装置12は、第１のガス5として空気を第１の環状放出口14から浮遊溶解炉1の反応シャフト2に供給するよう構成されている。
【００６８】
本方法、浮遊溶解炉および精鉱バーナの第１の実施形態は、炎が最も高温な領域には窒素(N2)が送り込まれず、よって、この点で窒素酸化物またはNOxの発生が防止されるという事実に基づくものである。これは、実際面では、工業用純酸素が精鉱バーナ4の第ガス供給装置12の内部放出口、つまり第１の環状放出口14から供給され、そのため、燃料ガスに関して、温度が最も高いゾーンでは窒素が検出されないことを意味するであろう。粒子が燃焼し始めると、その燃焼温度が燃焼開始後も上昇して熱NOxの発生が非常に激しくなるほど高くなることはない。その場合、最外側に配された放出口17を通じて酸素をふんだんに送り込んで燃焼を完了させるか、もしくは燃焼を所期のレベルまでもっていくことができる。あるいは、例えば窒素などの熱エネルギーを消費する不活性ガスを空気中で使用するか、または第２のガスに液体または溶液(水、酸、アンモニアなど)を噴霧して、燃焼開始後の燃焼温度を調整できる。
【００６９】
本方法、浮遊溶解炉および精鉱バーナの第１の実施形態は、炎が最も高温の領域の温度が低下すると、それにより主なNOxの発生メカニズム、すなわちいわゆる熱NOxの発生が減少するという事実に基づくものである。これは実際面では、次のことを意味する。例えば、工業用純酸素を精鉱バーナ4の第１のガス供給装置12の第１の環状放出口14から浮遊溶解炉1の反応シャフト2に供給し、第２のガス16を精鉱バーナ4の第２のガス供給装置18の第２の環状放出口17から浮遊溶解炉1の反応シャフト2に供給し、第２のガスは空気、酸素富化空気または酸素でよく、第２のガスには吸熱性分解液、すなわち蒸発時に熱エネルギーを消費する液体を混合してもよい。第２の環状放出口17によって最大温度が制御され、炎が小さくなる。本方法および浮遊製錬の第１の実施形態は、本方法および浮遊溶解炉を使用して窒素酸化物の発生を減らすことにも関連する。
【００７０】
本発明の使用に係る第１の実施形態では、窒素酸化物発生の減少方法を用いて、工業用酸素を第１のガス5として、浮遊溶解炉1の精鉱バーナ4の第１のガス供給装置12の第１の環状放出口14を介して、浮遊溶解炉1の反応シャフト4に供給する。
【００７１】
あるいは、本発明の使用に係る第１の実施形態では窒素酸化物発生の減少方法を用いて、空気を第１のガス5として、浮遊溶解炉1の精鉱バーナ4の第１のガス供給装置12の第１の環状放出口14を介して、浮遊溶解炉1の反応シャフト4に供給してもよい。
【００７２】
浮遊溶解炉および精鉱バーナの使用に係る第１の実施形態は、浮遊溶解炉を使用して窒素酸化物発生を減らすものであり、浮遊溶解炉1の精鉱バーナ4は、工業用酸素を第１のガス5として、第１のガス供給装置12の第１の環状放出口14を介して、浮遊溶解炉1の反応シャフト2に供給するよう構成されている。
【００７３】
あるいは、浮遊溶解炉および精鉱バーナの使用に係る第１の実施形態は、浮遊溶解炉を使用して窒素酸化物発生を減らすものであり、浮遊溶解炉1の精鉱バーナ4は、空気を第１のガス5として、第１のガス供給装置12の第１の環状放出口14を介して、浮遊溶解炉1の反応シャフト2に供給するよう構成されている。
【００７４】
第２の実施形態：  精鉱の発火の向上
本方法の第２の実施形態、浮遊溶解炉の第２の実施形態および精鉱バーナの第２の実施形態は、精鉱の発火の向上に関するものである。
【００７５】
自溶炉製錬処理では、浮遊溶解炉1の反応シャフト2に供給された微細固形物などの精鉱が精鉱バーナ4の散布装置9の散布ガス穴10の高さに達すると、なるべく速やかに温まって燃焼し始めることが好ましい。
【００７６】
本方法の第１の実施形態では、第１のガス5として工業用酸素を使用し、工業用酸素を、精鉱バーナ4の第１のガス供給装置12の第１の環状放出口14を通じて浮遊溶解炉1の反応シャフト2に供給する。
【００７７】
これに対応して、浮遊溶解炉1および精鉱バーナの第２の実施形態において、精鉱バーナ4の第１のガス供給装置12は、工業用酸素を第１のガス5として、第１の環状放出口14から浮遊溶解炉1の反応シャフト2に供給するよう構成されている。
【００７８】
本方法および浮遊溶解炉の第２の実施形態はまた、本方法、浮遊溶解炉および精鉱バーナを使用して、反応シャフト2内の精鉱の発火を向上させることにも関する。本方法および浮遊溶解炉を使用して、工業用酸素を第１のガス5として第１の環状放出口15を通じて供給し、反応シャフト2中の精鉱の燃焼開始を改善することができる。
【００７９】
本方法、浮遊溶解炉および精鉱バーナの第２の実施形態では、酸素ポテンシャル(主要ガスにおける酸素分)は、精鉱バーナ4の供給パイプ7の開口部8の周辺で増加して、酸素が精鉱粒子の孔の中により効果的に拡散する。これは実際面では、工業用純酸素を精鉱バーナ4の第１のガス供給装置12の第１の環状放出口14から浮遊溶解炉1の反応シャフト4に供給することで、より早期に燃焼を開始できることである。
【００８０】
本方法、浮遊溶解炉および精鉱バーナの第２の実施形態は、次の事実に基づくものである。すなわち、流れの形成(例えば、乱流)に関して有利な方法を用いて、工業用純酸素を第１の環状放出口14から供給し、微細固形物6を効果的に酸素と混合させて、急速に燃焼を開始させる。ただし、燃焼に要する酸素をすべて第１の環状放出口14から投入する必要はなく、効果的な発火に必要な分だけを投入して、燃焼に必要となる残りの酸素は第２の環状放出口17から投入できる。
【００８１】
第３の実施形態：  浮遊溶解炉への大きさの異なる粒子の供給
本方法の第３の実施形態、浮遊溶解炉の第３の実施形態および精鉱バーナの第３の実施形態は、大きさの異なる粒子を浮遊溶解炉の反応シャフトに供給することに関する。
【００８２】
現存の精鉱バーナでは、精鉱粒子と酸素を混合して滑らかで均質な混合物にする作業は比較的良好に行われるものの、サイズの異なる精鉱粒子間の燃焼の条件は考慮されていない。そのため、最小サイズの粒子は多く酸化され、大きい粒子はあまり酸化されない。したがって、最終結果物の調整は、最終結果物全体、すなわちスラグの化学的性質に対して行われる。
【００８３】
本方法の第３の実施形態において、第２のガス16を第２のガス供給装置18の第２の環状放出口17から浮遊溶解炉1の反応シャフト2に供給する前に、精鉱粒子を第２のガス16に添加する。本方法の第３の実施形態では、篩21を使って精鉱を、小さい精鉱粒子を含む群と大きな精鉱粒子を含む群とに分けることができる。
【００８４】
浮遊溶解炉および精鉱バーナの第３の実施形態は精鉱粒子用供給部材24を備え、これは、精鉱粒子を第２のガス16と混合してから、第２のガス16を第２のガス供給装置18の第２の環状放出口17より浮遊溶解炉1の反応シャフト2に供給するためのものである。
【００８５】
浮遊溶解炉1に供給を行う前に、微細固形物は一般に、いわゆる乾燥機(図示せず)にかけて、余分な湿気を取らなければならない。通常、そのような乾燥機の後に篩(図示せず)が設けられ、微細固形物の流れを２本に分ける。すなわち、篩を通るより微小の破片、つまり通過物と、篩を通らない物質、つまり非通過物とに分ける。この方式の第３の実施形態では、このような非通過物はもう少し大きい篩目を持つ篩21によって再度篩い分けしてもよく、粒度分布が異なる２本の精鉱流、すなわち細粒群と粗粒群の流れが通過物によって得られる。細粒群は供給材6として精鉱バーナから流し込み、租流群22は第２のガス16と混合させて外部のガス導管17から投入する。これにより、粒子の酸化度を広範囲にわたってより適切に制御できる。このような方式を図３に示す。
【００８６】
また、本方法、浮遊溶解炉および精鉱バーナの第３の実施形態は、本方法および浮遊溶解炉を使用して第１の精鉱粒子群および第２の精鉱粒子群を浮遊溶解炉1の反応シャフト2に供給することにも関する。ここで、第１の精鉱粒子群は第２の精鉱粒子群の精鉱粒子より粒径の小さい粒子を含んでいる。この第３の実施形態では、浮遊溶解炉を使用して第１の精鉱粒子群を供給パイプ7の開口部8から反応シャフト2に投入し、第２のガス16と混合させた第２の精鉱粒子群は第２のガス供給装置18の第２の環状放出口17から反応シャフト2に投入する。
【００８７】
精鉱バーナは第１の環状放出口および第２の環状放出口を備えているので、様々な供給速度および酸素富化度を利用して、精鉱粒子の酸化度の差を均衡させることができる。
【００８８】
第４の実施形態：  浮遊溶解炉の反応シャフトの温度調節
本方法の第４の実施形態、浮遊溶解炉の第４の実施形態および精鉱バーナの第４の実施形態は、浮遊溶解炉の反応シャフトの温度調節に関するものである。
【００８９】
本方法の第４の実施形態では、第１のガス5を第１のガス供給装置12の第１の環状放出口14から浮遊溶解炉1の反応シャフト2に供給する前に、液体冷却剤25を噴霧して第１のガス5に添加する。これに代わって、もしくはこれに加えて、本方法の第４の実施形態では、第２のガス16を第２のガス供給装置18の第２の環状放出口17から供給する前に、液体冷却剤25を噴霧して第２のガス16に添加してもよい。
【００９０】
浮遊溶解炉1および精鉱バーナの第４の実施形態では、精鉱バーナ4は液体冷却剤用供給機構23を含み、これは、液体冷却剤25を噴霧して第１のガス5に混ぜてから、第１のガス5を第１のガス供給装置12の第１の環状放出口14より浮遊溶解炉1の反応シャフト2に供給するためのものである。これに代わって、もしくはこれに加えて、浮遊溶解炉1の第４の実施形態では、精鉱バーナ4は液体冷却剤用供給機構23を含んでもよい。これは、液体冷却剤25を噴霧して第２のガス16に混ぜてから、第２のガス16を第２のガス供給装置18の第２の環状放出口17より浮遊溶解炉1の反応シャフト2に供給するためのものである。このような精鉱バーナ4を図３に示す。
【００９１】
本方法、浮遊溶解炉および精鉱バーナの第４の実施形態では、第１のガス5に噴霧する液体冷却剤25の量によって、実際の浮遊製錬処理において、液体冷却剤25が蒸発および／または場合によっては拡散の際に吸収する熱エネルギーの量を調節することができる。
【００９２】
本方法、浮遊溶解炉および精鉱バーナの第４の実施形態はまた、本方法および浮遊溶解炉を使用して浮遊溶解炉の反応シャフトの温度を調節することにも関する。
【００９３】
本方法の使用に係る第４の実施形態では、浮遊溶解炉を使用して液体冷却剤25を第２の環状放出口から噴霧して浮遊溶解炉の反応シャフトに供給する。
【００９４】
浮遊溶解炉および精鉱バーナの使用に係る第４の実施形態では、浮遊溶解炉を使用して液体冷却剤25を第２の環状放出口から噴霧して、浮遊溶解炉の反応シャフトに供給する。
【００９５】
本方法、浮遊溶解炉および精鉱バーナの第４の実施形態は精鉱バーナも利用して反応シャフトを冷却するものであり、これは従来の型に対してまったく新しい発想である。言い換えると、本方法および浮遊溶解炉の第４の実施形態では、液体冷却剤25は液体状の吸熱性物質であり、精鉱バーナを介して浮遊溶解炉の反応シャフトに供給される。液体冷却剤25は、例えば、水、弱硫酸または強硫酸などの酸、および硫酸銅溶液などの種々の金属塩溶液のうちの少なくとも１つを含むものでよい。
【００９６】
第５の実施形態：  残留酸素の発生防止
本方法の第５の実施形態、浮遊溶解炉の第５の実施形態および精鉱バーナの第５の実施形態は、残留酸素の発生防止に関するものである。
【００９７】
ボイラの前部における余剰酸素、すなわち、いわゆる残留酸素は、特定の温度範囲においてSO2を酸化させてSO3にする。SO3は酸プラントで洗浄されて、不要な洗浄酸となる。
【００９８】
本方法の第５の実施形態では、第１のガス5を第１のガス供給装置12の第１の環状放出口14から浮遊溶解炉1の反応シャフト2に供給する前に、第１のガス5を旋流させる。
【００９９】
浮遊溶解炉および精鉱バーナの第５の実施形態において、精鉱バーナは旋流手段19を含み、これは、第１のガス5を旋流させてから、第１のガス5を第１のガス供給装置12の第１の環状放出口14より浮遊溶解炉1の反応シャフト2に供給するためのものである。このような精鉱バーナ4を図５に示す。
【０１００】
浮遊溶解炉および精鉱バーナの第５の実施形態において、精鉱バーナ4は、必須ではないが好ましくはパイプ26を含み、パイプは垂直方向に調整可能であり、第１のガス5を浮遊溶解炉1の反応シャフト2に供給する前に、第１のガス5と精鉱粒子との予混合を可能にするものである。このような精鉱バーナ4を図５に示す。
【０１０１】
これに代わって、またはこれに加えて、本方法の第５の実施形態において、第２のガス16を第２のガス供給装置18の第２の環状放出口17から浮遊溶解炉1の反応シャフト2に供給する前に、第２のガス16を旋流させてもよい。
【０１０２】
これに対応して、浮遊溶解炉および精鉱バーナの第５の実施形態において、精鉱バーナは旋流手段を含んでもよく、これは、第２のガス16を旋流させてから、第２のガス16を第２のガス供給装置18の第２の環状放出口17より浮遊溶解炉1の反応シャフト2に供給するためのものである。
【０１０３】
本方法、浮遊溶解炉および精鉱バーナに係る第５の実施形態はまた、本方法および浮遊溶解炉を使用して、浮遊溶解炉の反応シャフト2中の残留酸素を削減することにも関する。
【０１０４】
本方法の使用に係る第５の実施形態において、浮遊溶解炉を使用して第１のガス5を旋流させてから、第１のガス5を第１のガス供給装置12の第１の環状放出口14より浮遊溶解炉1の反応シャフト2に供給する。
【０１０５】
浮遊溶解炉および精鉱バーナの使用に係る第５の実施形態において、浮遊溶解炉を使用して第１のガス5を旋流させてから、第１のガス5を第１のガス供給装置12の第１の環状放出口14より浮遊溶解炉1の反応シャフト2に供給する。
【０１０６】
本方法、浮遊溶解炉および精鉱バーナの第５の実施形態は、次の事実に基づくものである。すなわち、内側放出口、すなわち精鉱バーナ4の第１のガス供給装置12の第１の環状放出口14から出る第１のガス5を旋流させることで、精鉱と酸素の混合を改善する。このようにして発生した乱流によって、精鉱粒子がシャフトに滞留する時間が増し、精鉱粒子と酸素の混合が改善する。こういった要因が相まって、粒子は、それに供給される酸素をより効果的に消費できる。
【０１０７】
第６の実施形態：  フライアッシュ量およびバーナ副産物の削減
本方法の第６の実施形態、浮遊溶解炉の第６の実施形態および精鉱バーナの第６の実施形態は、フライアッシュの量およびバーナ副産物の削減に関する。
【０１０８】
本方法の第６の実施形態において、第２のガス16は、流速10〜200m/sで、第２のガス供給装置18の第２の環状放出口17から浮遊溶解炉1の反応シャフト2に供給する。浮遊溶解炉の第６の実施形態では、浮遊溶解炉1の精鉱バーナ4は、第２のガス16を速度10〜200m/sで第２のガス供給装置18の第２の環状放出口17から浮遊溶解炉1の反応シャフト2に供給する手段を含んでいる。リターンフローが精鉱バーナ4付近に接近するのを防止するためには10〜50m/sの低速で行い、そうすればリターンフローによって運ばれてくるリターンフロー塵が精鉱バーナ4の周辺に付着しない。その一方で、より高速の50〜200m/sにすることで、全体的には、上述のように、浮遊懸濁物から塵が吹き払われるのを防止できる。
【０１０９】
また、本方法、浮遊溶解炉および精鉱バーナの第６の実施形態は、本方法および浮遊溶解炉を使用して、浮遊溶解炉の反応シャフト内のフライアッシュの量およびバーナ副産物を低減させることにも関する。
【０１１０】
本方法の使用に係る第６の実施形態では、第２のガス16は、流速10〜200m/sで、第２のガス供給装置18の第２の環状放出口17から浮遊溶解炉1の反応シャフト2に供給する。
【０１１１】
浮遊溶解炉および精鉱バーナの使用に係る第６の実施形態では、精鉱バーナ4は、第２のガス16を速度10〜200m/sで第２のガス供給装置18の第２の環状放出口17から浮遊溶解炉1の反応シャフト2に供給するよう構成されている。
【０１１２】
言い換えると、本方法、浮遊溶解炉および精鉱バーナの第６の実施形態において、ガスを十分に速い流速で外側放出口から流し込むことで、粒子がいわゆるフライアッシュとなって懸濁浮遊物の中央部の排ガス流に向かって吹き払われるのを防ぐ。それと同時に、吹き払われた粒子がリターンフローとなって精鉱バーナ4に逆戻りするのを防ぎ、こうして精鉱バーナ4内に、またはそのすぐ近くに副産物が生成されるのを防止する。
【０１１３】
第７の実施形態：  酸素と細粒固形物の混合の改善
本方法の第７の実施形態、浮遊溶解炉の第７の実施形態および精鉱バーナの第７の実施形態は、酸素と細粒固形物の混合の改善に関するものである。
【０１１４】
本方法の第７の実施形態では、微細固形物供給装置27の供給パイプ7内に配設された第２の環状放出口17を有する第２のガス供給装置18を含む精鉱バーナ4を使用し、第２のガス16として酸素、工業用酸素または酸素富化空気を使用する。
【０１１５】
本方法の第７の実施形態では、微細固形物供給装置27の供給パイプ7内に配設された第２の環状放出口17を有する第２のガス供給装置18を含む精鉱バーナ4を使用することが好ましく、第２の環状放出口17は散布装置9を取り囲むとともに散布装置9によって制限を受けるものであり、第２のガスとして酸素、工業用酸素または酸素富化空気を使用する。このような精鉱バーナ4を図７に示す。
【０１１６】
浮遊溶解炉および精鉱バーナの第７の実施形態において、精鉱バーナ4は、微細固形物供給装置27の供給パイプ7内に配設された第２の環状放出口17を有する第２のガス供給装置18を含んでいる。第７の実施形態では、第２の環状放出口17は、必須ではないが好ましくは、散布装置9を取り囲む一方で、散布装置9によって制限を受ける。
【０１１７】
第２の環状放出口17を通じて酸素または酸素富化空気を第２のガス16として供給して、酸素および細粒固形物6の反応シャフトへの投入前に酸素を細粒固形物6と混合させることで、燃焼が迅速に開始する。
【０１１８】
また、第７の実施形態ではより安定した炎を実現できるが、これは酸素と細粒固形物が十分に混ざり合った結果である。
【０１１９】
第７の実施形態が奏する別の効果として次のことが挙げられる。すなわち、通常、浮遊製錬処理時に反応シャフト2の中央部では酸素不足が起こるが、第７の実施形態で提案する微細固形物供給装置27の供給パイプ7内に配設された第２の環状放出口17を有する第２のガス供給装置18を設け、この第２の環状放出口17を介して酸素または酸素富化空気を供給することで、反応シャフト2中央部の酸素量を増やすことができる。
【０１２０】
当業者には明白なことであるが、技術の向上にともなって、本発明の基本的な発想をさまざまな態様で実現できる。したがって、本発明ならびにその実施形態は上述の例に限定されるものでなく、本願特許請求の範囲内において変更してもよい。
【図１】
2013508548.tif 000003
【図２】
2013508548.tif 000004
【図３】
2013508548.tif 000005
【図４】
2013508548.tif 000006
【図５】
2013508548.tif 000007
【図６】
2013508548.tif 000008
【図７】
2013508548.tif 000009
【図８】
2013508548.tif 000010
【国際調査報告】
2013508548.tif 000011
2013508548.tif 000012
2013508548.tif 000013
2013508548.tif 000014
2013508548.tif 000015
2013508548.tif 000016